(57)【要約】【課題】交流損失を低減するとともに、超電導特性の低下を防止することのできる酸化物超電導線材の製造方法を提供する。【解決手段】酸化物超電導線材１００の製造方法は、まず、酸化物超電導体１１０となるべき前駆体粉末を第１の金属管２０に充填する工程を実施する。そして、第１の金属管２０を構成する金属と異なる金属からなる金属被覆層を第１の金属管２０の外表面に形成して、単芯線を得る工程を実施する。そして、単芯線を複数本形成して、複数本の単芯線を第２の金属管１２０に挿入して、多芯線を得る工程を実施する。そして、多芯線をテープ状に加工する。そして、金属被覆層を酸化して、絶縁体１３０を得る工程を実施する。そして、多芯線を熱処理して、前駆体粉末を酸化物超電導体１１０にする工程を実施する。【選択図】図１
2008186775.tif 000002
【特許請求の範囲】
【請求項１】
酸化物超電導体となるべき前駆体粉末を第１の金属管に充填する工程と、
前記第１の金属管を構成する金属と異なる金属からなる金属被覆層を前記第１の金属管の外表面に形成して、単芯線を得る工程と、
前記単芯線を複数本形成して、複数本の前記単芯線を第２の金属管に挿入して、多芯線を得る工程と、
前記多芯線をテープ状に加工する工程と、
前記金属被覆層を酸化して、前記金属被覆層を絶縁体にする工程と、
前記絶縁体にする工程後に、テープ状の前記多芯線を熱処理して、前記前駆体粉末を酸化物超電導体にする工程とを備えた、酸化物超電導線材の製造方法。
【請求項２】
前記第１の金属管を構成する金属は銀である、請求項１に記載の酸化物超電導線材の製造方法。
【請求項３】
前記金属被覆層を構成する金属は、銅、アルミニウム、ニオブ、およびニッケルからなる群より選ばれた少なくとも一種の物質よりなる、請求項１または２に記載の酸化物超電導線材の製造方法。
【請求項４】
前記単芯線を得る工程は、前記第１の金属管を前記金属被覆層となる第３の金属管に挿入する、請求項１〜３のいずれかに記載の酸化物超電導線材の製造方法。
【発明の詳細な説明】
【技術分野】
【０００１】
本発明は、酸化物超電導線材の製造方法に関し、たとえば交流損失を低減できる酸化物超電導線材の製造方法に関する。
【背景技術】
【０００２】
近年、酸化物の焼結体が高い臨界温度で超電導特性を示すことが報告され、この超電導体を利用して超電導技術の実用化が促進されている。イットリウム系の酸化物は温度９０Ｋで、ビスマス系の酸化物は温度１１０Ｋで超電導現象を示すことが報告されている。これらの酸化物超電導体は、比較的安価で入手できる液体窒素中で超電導特性を示すため、実用化が期待されている。
【０００３】
このような酸化物超電導体に、たとえば電力供給用の交流電流を流すためには、酸化物超電導体を銀シースで被覆し、その銀シースを高抵抗体で被覆し、その高抵抗体をさらに金属で被覆するような酸化物超電導線材が用いられている。酸化物超電導線材に交流電流を流すと、交流電流から生じる変動磁界による電気抵抗である交流損失が伴う。
【０００４】
交流損失の低減を目的とした酸化物超電導線材の製造方法は、たとえば特開２００６−２４５７６号公報（特許文献１）に開示されている。特許文献１に開示の酸化物超電導線材の製造方法は、酸化物超電導体を銀シースで被覆し、その銀シースをセラミックス粉末を含むセラミックス被覆層で被覆し、セラミックス被覆層をさらに金属で被覆する方法が開示されている。
【０００５】
しかし、上記特許文献１では銀シースで被覆された酸化物超電導体の周囲にセラミックス被覆層を配置する構造にしているが、セラミックスは加工性が良くないため、銀シースに挟まれた狭い領域に密度および厚さが均一にセラミックス被覆層を形成することは難しい。その結果、フィラメント間の垂直抵抗が十分に高くならないため、交流損失の低減に未だ改善の余地がある。
【０００６】
また、加工性を良好にするために、セラミックス被覆層の代わりに金属を被覆して金属被覆層を形成することも考えられる。しかし、超電導フィラメントを被覆している銀シースに金属被覆層を形成すると、金属被覆層を構成する元素が、酸化物超電導体を被覆している銀シースに拡散してしまう。その結果、酸化物超電導体と金属被覆層を構成する元素とが反応してしまい、酸化物超電導体の超電導特性が低下してしまうという問題がある。
【特許文献１】特開２００６−２４５７６号公報
【発明の開示】
【発明が解決しようとする課題】
【０００７】
したがって、本発明の目的は、交流損失を低減するとともに、超電導特性の低下を防止することのできる酸化物超電導線材の製造方法を提供することである。
【課題を解決するための手段】
【０００８】
本発明にしたがった酸化物超電導線材の製造方法は、以下の工程を実施する。まず、酸化物超電導体となるべき前駆体粉末を第１の金属管に充填する工程を実施する。そして、第１の金属管を構成する金属と異なる金属からなる金属被覆層を第１の金属管の外表面に形成して、単芯線を得る工程を実施する。そして、単芯線を複数本形成して、複数本の単芯線を第２の金属管に挿入して、多芯線を得る工程を実施する。そして、多芯線をテープ状に加工する。そして、金属被覆層を酸化して、絶縁体を得る工程を実施する。そして、多芯線を熱処理して、前駆体粉末を酸化物超電導体にする工程を実施する。
【０００９】
本発明の酸化物超電導線材の製造方法によれば、単芯線を得る工程で、金属被覆層を第１の金属管に被覆しているため、加工性が良好である。また、絶縁体にする工程で、金属被覆層を絶縁体にしているため、酸化物超電導体にする工程によって形成される酸化物超電導体に挟まれた狭い領域に密度および厚さが均一な絶縁体を形成することができる。そのため、酸化物超電導体の間に形成された絶縁体により、酸化物超電導体間の垂直抵抗が十分に高くなり、交流損失を低減できる。
【００１０】
また、金属被覆層を絶縁体にするため、金属被覆層を構成する金属が拡散することを抑制できる。その結果、拡散する金属と酸化物超電導体とが反応して生成される不純物相によって、酸化物超電導体の比率が低下することを抑制できる。また、酸化物超電導体が占める超電導相を、不純物相が汚染することも抑制できる。そのため、酸化物超電導体の臨界電流Ｉｃなどの超電導特性の低下を防止できる。
【００１１】
なお、上記「絶縁体」は、酸化する工程後の絶縁体のうち、９５％以上が金属の酸化物になるまで金属被覆層が酸化されてなる状態を意味する。すなわち、絶縁体は、金属被覆層を構成する金属が全て酸化物になり、金属が全く含有されていない場合と、金属被覆層を構成する５％未満の金属が酸化されずに含有されている場合とを含んでいる。金属被覆層を構成する金属が酸化物になっている状態は、酸化物超電導線材の延びる方向と垂直の方向に切断した断面をＳＥＭ（走査型電子顕微鏡：Scanning Electron Microscope）を用いて観察することによって確認できる。
【００１２】
上記酸化物超電導線材の製造方法において好ましくは、第１の金属管を構成する金属は銀である。
【００１３】
銀は酸化物超電導体と反応性が低いので、第１の金属管と酸化物超電導体との反応を抑制できる。そのため、酸化物超電導体の超電導特性の低下をより防止できる。
【００１４】
上記酸化物超電導線材の製造方法において好ましくは、金属被覆層を構成する金属は、銅（Ｃｕ）、アルミニウム（Ａｌ）、ニオブ（Ｎｂ）、およびニッケル（Ｎｉ）からなる群より選ばれた少なくとも一種の物質よりなる。
【００１５】
これらの物質は加工性が非常に良好であるので、より均一な厚さの金属被覆層が得られる。
【００１６】
上記酸化物超電導線材の製造方法において好ましくは、単芯線を得る工程は、第１の金属管を第３の金属管に挿入している。これにより、単芯線を得る工程をより容易に行なうことができる。
【発明の効果】
【００１７】
本発明の酸化物超電導線材の製造方法によれば、交流損失を低減するとともに、超電導特性の低下を防止することのできる酸化物超電導線材の製造できる。
【発明を実施するための最良の形態】
【００１８】
以下、図面に基づいて本発明の実施の形態を説明する。なお、以下の図面において同一または相当する部分には、同一の参照符号を付し、その説明は繰り返さない。
【００１９】
図１は、本発明の実施の形態における酸化物超電導線材の製造方法により製造された酸化物超電導線材を示す概略斜視図である。図１を参照して、本発明の実施の形態における酸化物超電導線材について説明する。
【００２０】
図１に示すように、実施の形態における酸化物超電導線材１００は、長手方向に延びる複数本の酸化物超電導体（フィラメント）１１０と、第１の金属管２０と、絶縁体１３０と、第２の金属管１２０とを備えている。第１の金属管２０は、複数本の酸化物超電導体１１０と接触して、複数本の酸化物超電導体１１０の外表面を被覆している。絶縁体１３０は、第１の金属管２０と接触して、第１の金属管２０の外表面を被覆している。絶縁体１３０は、酸化物超電導体１１０の運転温度において非超電導体となる。第２の金属管１２０は、絶縁体１３０に接触して、絶縁体１３０を被覆している。
【００２１】
なお、上記「被覆している」とは、それぞれの外表面の５０％以上を覆っていることを意味する。また、「外表面」とは、酸化物超電導線材１００の延びる方向におけるそれぞれの表面を意味する。
【００２２】
酸化物超電導線材１００は、テープ状に延びる線材である。酸化物超電導体１１０、第１の金属管２０、絶縁体１３０および第２の金属管１２０は横方向に延びるように偏平形状に形成されている。
【００２３】
複数本の酸化物超電導体１１０の各々の材質は、たとえばＢｉ−Ｐｂ−Ｓｒ−Ｃａ−Ｃｕ−Ｏ系の組成が好ましく、特に、（ビスマスと鉛）：ストロンチウム：カルシウム：銅の原子比がほぼ２：２：２：３の比率で近似して表されるＢｉ２２２３相を含む材質が最適である。
【００２４】
第１および第２の金属管２０，１２０の材質は、たとえば銀や銀合金などの金属よりなっており、銀よりなっていることが好ましい。
【００２５】
絶縁体１３０は、第１の金属管２０と異なる金属の酸化物である。絶縁体１３０は、銅、アルミニウム、ニオブ、およびニッケルからなる群より選ばれた少なくとも一種の物質の酸化物であることが好ましい。なお、絶縁体１３０中、金属の酸化物は９５％含有されている。すなわち、絶縁体１３０は、金属が全く含有されていない場合と、５％未満の金属が酸化されずに含有されている場合とを含んでいる。
【００２６】
次に、図２〜図５を参照して、本発明の実施の形態における酸化物超電導線材の製造方法について説明する。なお、図２は、本発明の実施の形態における酸化物超電導線材の製造方法を示すフローチャートである。図３は、本発明の実施の形態における充填する工程を示す概略斜視図である。図４は、本発明の実施の形態における単芯線を得る工程を示す概略斜視図である。図５は、本発明の実施の形態における別の酸化物超電導線材を示す概略断面図である。
【００２７】
まず、図２および図３を参照して、酸化物超電導体となるべき前駆体粉末１０を第１の金属管２０に充填する工程（Ｓ１０）を実施する。
【００２８】
具体的には、前駆体粉末１０を準備する。酸化物超電導体としてＢｉ２２２３超電導線材を製造する場合には、Ｂｉ−２２１２相（（ＢｉＰｂ）2Ｓｒ2Ｃａ1Ｃｕ2ＯZまたはＢｉ2Ｓｒ2Ｃａ1Ｃｕ2ＯZ）を主相とし、残部がＢｉ−２２２３相（（ＢｉＰｂ）2Ｓｒ2Ｃａ2Ｃｕ3ＯZ相）および非超電導相である粉末状の前駆体粉末１０を準備する。なお、主相とは、前駆体粉末１０においてＢｉ−２２１２相が６０％以上含まれていることを意味する。
【００２９】
そして、たとえば充填密度を０．５ｇ／ｃｍ3以上２．０ｇ／ｃｍ3以下として、第１の金属管２０に前駆体粉末１０を充填する。
【００３０】
第１の金属管２０は特に限定されないが、銀、銅、マンガン、マグネシウム、アンチモン、鉄、クロムおよびニッケルからなる群より選ばれた少なくとも１種を含んでいることが好ましい。加工性が良いこと、酸化物超電導体相との反応性が低いこと、およびクエンチ現象による発熱を速やかに取り去ることができる観点から、第１の金属管２０は熱伝導率の高い銀や銀合金を用いることが好ましく、銀を用いることがより好ましい。
【００３１】
次に、図２および図４に示すように、第１の金属管２０を構成する金属と異なる金属からなる金属被覆層３０を第１の金属管２０の外表面に形成して、単芯線４０を得る工程（Ｓ２０）を実施する。
【００３２】
金属被覆層３０を構成する金属は、第１の金属管２０を構成する金属と異なる金属からなっていれば特に限定されないが、銅、アルミニウム、ニオブ、およびニッケルからなる群より選ばれた少なくとも一種の物質よりなることが好ましい。また、第１の金属管２０を構成する元素が銀であり、かつ金属被覆層３０を構成する元素が銅、アルミニウム、ニオブ、およびニッケルからなる群より選ばれた少なくとも一種の物質よりなることが特に好ましい。
【００３３】
単芯線４０を得る工程（Ｓ２０）は、第１の金属管２０を金属被覆層３０となる第３の金属管に挿入する（または嵌合させる）こと（Rod In Tude）が好ましい。金属被覆層３０としての第３の金属管は、嵌合の容易さの観点から、第１の金属管２０を内部に配置できる形状とすることが好ましい。また、第３の金属管を構成する金属は、第１の金属管２０を構成する金属と異なる金属からなっていれば特に限定されないが、銅、アルミニウム、ニオブ、およびニッケルからなる群より選ばれた少なくとも一種の物質よりなることが好ましい。
【００３４】
次に、図２に示すように、単芯線４０を伸線加工する工程（Ｓ３０）を実施する。これにより、前駆体粉末１０と、前駆体粉末１０を被覆した第１の金属管２０と、第１の金属管２０を被覆した金属被覆層３０とを備えた長尺の単芯線が得られる。
【００３５】
次に、図２に示すように、単芯線４０を複数本形成して、複数本の単芯線４０を第２の金属管１２０に挿入して、多芯線を得る工程（Ｓ４０）を実施する。これにより、前駆体粉末１０を芯材として多数有する多芯構造の線材（多芯線）が得られる。
【００３６】
具体的には、単芯線４０を多数束ねて、たとえば銀などの金属よりなる第２の金属管１２０内に挿入または嵌合する。第２の金属管１２０は、銀や銀合金を用いることが好ましく、銀合金を用いることがより好ましい。
【００３７】
次に、図２に示すように、多芯線を伸線加工する工程（Ｓ５０）を実施する。これにより、所望の直径にまで多芯線を伸線加工し、単芯線４０を複数本備えた長尺の多芯線が得られる。
【００３８】
次に、図２に示すように、多芯線をテープ状に加工する工程（Ｓ６０）を実施する。具体的には、多芯線を圧延することによって、テープ状の線材にする。この圧延によって、前駆体粉末１０の密度がさらに高められる。
【００３９】
次に、金属被覆層３０を酸化して、金属被覆層３０を絶縁体１３０にする工程（Ｓ７０）を実施する。これにより、金属被覆層３０の９５％以上を金属の酸化物に反応させてなる絶縁体１３０にする。
【００４０】
具体的には、加工する工程（Ｓ６０）により得られるテープ状の線材を、第１の金属管２０が酸化されずに、金属被覆層３０が選択的に酸化され、かつ前駆体粉末１０が超電導相に変化しない温度未満の雰囲気で熱処理を行なう。たとえば、前駆体粉末１０がＢｉ−２２１２相を主相であり、第１の金属管２０を構成する金属が銀であり、金属被覆層３０を構成する金属が銅である場合には、酸素を含む雰囲気で、４００℃以上６００℃以下の温度で熱処理を行なう。なお、酸素を含む雰囲気としては、５％以上の酸素を含んでいることが好ましい。
【００４１】
絶縁体１３０を得る工程（Ｓ７０）により、金属被覆層３０を構成する金属が全て酸化物になり、金属が全く含有されていない絶縁体１３０、または、金属被覆層３０を構成する５％未満の金属が酸化されずに含有されている絶縁体１３０が得られる。また、金属被覆層３０を構成する金属が酸化物になっている状態は、酸化物超電導線材１００の延びる方向と垂直の方向に切断した断面をＳＥＭ（走査型電子顕微鏡：Scanning Electron Microscope）を用いて観察することによって確認できる。
【００４２】
次に、テープ状の多芯線を熱処理して、前駆体粉末１０を酸化物超電導体１１０にする工程（Ｓ８０）を実施する。具体的には、絶縁体１３０にする工程（Ｓ７０）後のテープ状の線材（多芯線）を、たとえば大気圧で、８００℃以上９００℃以下の温度で熱処理する。酸化物超電導体１１０にする工程（Ｓ８０）を実施することによって、前駆体粉末１０を酸化物超電導体１１０にする。
【００４３】
たとえば、充填する工程（Ｓ１０）でＢｉ−２２１２相の前駆体粉末１０を第１の金属管２０に充填した場合には、酸化物超電導体１１０にする工程（Ｓ８０）でＢｉ−２２１２相が結晶成長し、Ｂｉ−２２２３相よりなる超電導結晶を主相とする酸化物超電導体１１０になる。なお、熱処理によって前駆体粉末１０のＢｉ−２２１２相がＢｉ−２２２３相に変わりきらないため、酸化物超電導体１１０は、（ビスマスと鉛）：ストロンチウム：カルシウム：銅の元素比がほぼ２：２：１：２よりなるＢｉ−２２１２相よりなる超電導結晶を含む場合もある。
【００４４】
なお、酸化物超電導体１１０にする工程（Ｓ８０）実施後に、さらに圧延（２次圧延）および熱処理（２次熱処理）を施してもよい。
【００４５】
以上の工程（Ｓ１０〜Ｓ８０）を実施することにより、図１に示す酸化物超電導線材１００が得られる。
【００４６】
なお、上記酸化物超電導線材の製造方法によって製造される酸化物超電導線材は、図５に示すように、絶縁体１３０が連続した相となってもよい。また、絶縁体１３０の一部が連続した相（図示せず）となっていてもよい。
【００４７】
以上説明したように、本発明の実施の形態における酸化物超電導線材１００の製造方法によれば、酸化物超電導体１１０となるべき前駆体粉末１０を第１の金属管２０に充填する工程（Ｓ１０）と、第１の金属管２０を構成する金属と異なる金属からなる金属被覆層３０を第１の金属管２０の外表面に形成して、単芯線４０を得る工程（Ｓ２０）と、単芯線４０を複数本形成して、複数本の単芯線４０を第２の金属管１２０に挿入して、多芯線を得る工程（Ｓ４０）と、多芯線をテープ状に加工する工程（Ｓ６０）と、金属被覆層３０を酸化して、金属被覆層３０を絶縁体にする工程（Ｓ７０）と、絶縁体にする工程（Ｓ７０）後に、テープ状の多芯線を熱処理して、前駆体粉末１０を酸化物超電導体１１０にする工程（Ｓ８０）とを備えている。
【００４８】
上記特許文献１では、第１の金属管２０にセラミックス粉末を含むセラミックス被覆層を被覆している。この場合、図６に示すように、セラミックス被覆層２３０の加工性の悪さから、多芯線をテープ状に加工する工程（Ｓ６０）を実施すると、圧延時にセラミックス被覆層２３０は不均一に形成されやすい。すなわち、セラミックス被覆層２３０は、酸化物超電導体にする工程（Ｓ８０）実施後の扁平な酸化物超電導体１１０を内部に充填している第１の金属管２０に均一に被覆しにくい。セラミックス被覆層２３０が第１の金属管２０を均一に被覆できないと、複数の酸化物超電導体１１０間を絶縁する効果が減少して、交流損失が増大してしまう。なお、図６は、従来の酸化物超電導線材の製造方法における圧延後の酸化物超電導体の状態を示す断面模式図である。
【００４９】
しかし、本発明の実施の形態における酸化物超電導線材１００の製造方法では、単芯線を得る工程（Ｓ２０）で、金属被覆層３０を第１の金属管２０に被覆しているため、上記特許文献１よりも加工性が良好である。また、絶縁体１３０にする工程（Ｓ７０）で、金属被覆層３０を絶縁体１３０にしているため、酸化物超電導体にする工程（Ｓ８０）によって形成される酸化物超電導体１１０に挟まれた狭い領域に密度および厚さが均一な絶縁体１３０を形成することができる。そのため、酸化物超電導体１１０の間に形成された絶縁体１３０により、酸化物超電導体１１０同士がつながることを防止でき、酸化物超電導体１１０間の垂直抵抗が十分に高くなり、交流損失を低減できる。
【００５０】
また、酸化物超電導体１１０にする工程（Ｓ８０）を実施する前に、絶縁体１３０にする工程（Ｓ７０）で、金属被覆層３０を絶縁体１３０にするため、金属被覆層３０を構成する金属が拡散することを抑制できる。その結果、拡散する金属と酸化物超電導体１１０とが反応して生成される不純物相によって、酸化物超電導体１１０の比率が低下することを抑制できる。また、酸化物超電導体が占める超電導相を、不純物相が汚染することも抑制できる。そのため、酸化物超電導体の臨界電流Ｉｃなどの超電導特性の低下を防止できる。
【００５１】
上記酸化物超電導線材１００の製造方法において好ましくは、第１の金属管２０を構成する金属は銀である。銀は酸化物超電導体１１０と反応性が低いので、第１の金属管２０と酸化物超電導体１１０との反応を抑制できる。そのため、酸化物超電導体１１０の超電導特性の低下をより防止できる。
【００５２】
上記酸化物超電導線材１００の製造方法において好ましくは、金属被覆層３０を構成する金属は、銅、アルミニウム、ニオブ、およびニッケルからなる群より選ばれた少なくとも一種の物質よりなる。これらの物質は加工性が非常に良好であるので、均一な金属被覆層３０が得られる。その結果、交流損失をより低下することができる。
【００５３】
上記酸化物超電導線材１００の製造方法において好ましくは、単芯線４０を得る工程（Ｓ３０）は、第１の金属管２０を金属被覆層３０となる第３の金属管に挿入する。これにより、単芯線を得る工程（Ｓ３０）をより容易に行なうことができる。
【００５４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものと意図される。
【産業上の利用可能性】
【００５５】
本発明の酸化物超電導線材の製造方法により製造される酸化物超電導線材は、交流損失を低減できるとともに、超電導特性の低下を防止することのできる酸化物超電導線材の製造できる。そのため、本発明の酸化物超電導線材の製造方法により製造される酸化物超電導線材は、たとえば超電導ケーブル、超電導変圧器、超電導限流器、および電力貯蔵装置などの超電導機器に好適に用いることができる。
【図面の簡単な説明】
【００５６】
【図１】本発明の実施の形態における酸化物超電導線材の製造方法により製造された酸化物超電導線材を示す概略斜視図である。
【図２】本発明の実施の形態における酸化物超電導線材の製造方法を示すフローチャートである。
【図３】本発明の実施の形態における充填する工程を示す概略斜視図である。
【図４】本発明の実施の形態における単芯線を得る工程を示す概略斜視図である。
【図５】本発明の実施の形態における別の酸化物超電導線材を示す概略断面図である。
【図６】従来の酸化物超電導線材の製造方法における圧延後の酸化物超電導体の状態を示す断面模式図である。
【符号の説明】
【００５７】
１０  前駆体粉末、２０  第１の金属管、３０  金属被覆層、４０  単芯線、１００  酸化物超電導線材、１１０  酸化物超電導体、１２０  第２の金属管、１３０  絶縁体。
【図１】
2008186775.tif 000003
【図２】
2008186775.tif 000004
【図３】
2008186775.tif 000005
【図４】
2008186775.tif 000006
【図５】
2008186775.tif 000007
【図６】
2008186775.tif 000008